(57)【要約】【課題】特に柔らかな風合いを持ち、人が直接素肌で接しても肌触りがよく、プードル犬の体毛のようにカールしたパイルを植設した従来にない風合いのカーペットを提供することを目的とする。【解決手段】高捲縮を付与したフィラメント糸を編上げ、熱セット後に解編し、屈曲のある糸とし、この糸をパイル糸とすることにより、細い糸でもカバーリング性が良く、従来にない風合いのカーペットを得た。即ち、単繊維繊度が１〜１０デシテックス、単繊維の異形度が１．２〜３．５、捲縮伸長率が５．０〜３５％のマルチフィラメントからなる無撚もしくは有撚の繊維糸条で編地を作成する工程と、該編地を熱セットする工程と、該編地を熱セット後に解編する工程とを包含する製造方法でカーペット用糸を作成し、この糸を使ってカーペットを製造するものである。【選択図】        図１
2006026131.tif 000002
【特許請求の範囲】
【請求項１】
単繊維繊度が１〜１０デシテックス、単繊維の異形度が１．２〜３．５、捲縮伸長率が５．０〜３５％のマルチフィラメントからなる無撚もしくは有撚の繊維糸条で編地を作成する工程と、該編地を熱セットする工程と、該編地を熱セット後に解編する工程とを包含することを特徴とするカーペット用糸の製造方法。
【請求項２】
前記編地を熱セットする時、無緊張状態で熱セットすることを特徴とする請求項１記載のカーペット用糸の製造方法。
【請求項３】
請求項１または２のいずれかの項に記載の製造方法で製造されたカーペット用糸。
【請求項４】
前記マルチフィラメントが熱可塑性樹脂繊維からなり、総繊度が６００〜３５００デシテックス、撚数が４０〜１５０回／ｍあることを特徴とする前項３に記載のカーペット用糸
【請求項５】
請求項３または４に記載のカーペット用糸をパイル糸として少なくとも一部または全てに用いて構成されたカーペット。
【請求項６】
請求項３または４に記載のカーペット用糸をパイル糸として用いて構成されたカットパイルである請求項５に記載のカーペット。
【請求項７】
請求項３または４に記載のカーペット用糸をパイル糸として用いて構成されたカーペットであって、パイル糸が捲縮による屈曲と、編地の熱セットによる屈曲を形成していることを特徴とする請求項５又は６に記載のカーペット。
【請求項８】
前記編地の熱セットによる屈曲が、１パイルに一回以上屈曲していることを特徴とする請求項７に記載のカーペット。
【発明の詳細な説明】
【技術分野】
【０００１】
本発明は、特に柔らかな風合いを持ち、人が直接素肌で接しても肌触りがよく、プードル犬の体毛のようにカールしたパイルを植設したカーペットおよびそのカーペット用糸の製造技術に関するものである。
【背景技術】
【０００２】
カーペットに求められる性能はその用途によって様々で、防音性、防汚性、抗菌性、防ダニ性、吸音性、断熱性、消臭性、防滑性、クッション性等の機能性を要求されたり、カーペット本来の特性である色や柄、風合いやタッチ感、ボリューム感、踏み心地といった人の感性に及ぶ要求まで様々な要求がなされている。
【０００３】
特に家庭用カーペットに要求される性能としては、人がカーペットの上に横になったり、裸足で歩いたりすることが多いことから、肌触りがよく柔らかな風合いのカーペットが好まれている。
【０００４】
従来からある技術としては、カーペット用糸の繊維を細くして柔らかな風合いにしたり、繊維断面を扁平にしたり、後加工としてポリシャー加工のようにカーペットパイルに熱を加えながら繊維を引き伸ばし、艶を出しながら柔らかな風合いに仕上る技術等数多くの提案がなされてきている。
【０００５】
特許文献１においては、単繊維繊度が３．５〜８．０デニール、単繊維の扁平度が３．０〜５．０、沸騰水処理後の捲縮伸長率が５．０〜２０％のポリアミドマルチフィラメントを使ったカーペットが開示されている。この方法は、柔らかな風合いで肌触りもよく、腰が強いと共に耐久性に優れたカーペットとして、特に素肌に直接接触して使用する家庭用ラグマットとして好適なカーペットを提供するものである。
【０００６】
しかしながら、本発明のように、糸を細くしても少ない糸量でカバーリング性が良く、特に柔らかな風合いで、人が直接素肌で接しても肌触りがよく、プードル犬の体毛を触るような感覚のカールしたパイル糸を植設したカーペットを製造する技術は未だ開示されていない。
【特許文献１】特開２０００−２２００５０
【発明の開示】
【発明が解決しようとする課題】
【０００７】
本発明は、かかる技術的背景に鑑みてなされたものであって、特に柔らかな風合いを持ち、人が直接素肌で接しても肌触りがよく、プードル犬の体毛のようにカールしたパイル糸を植設し、細い糸でもカバーリング性が良く、従来にない風合いのカーペットを提供することを目的とする。
【課題を解決するための手段】
【０００８】
本発明者らは、捲縮を付与したフィラメント糸を編上げ、熱セット後に解編して、屈曲のある糸とし、この糸をカーペットのパイル糸とすることにより、細い糸でもカバーリング性が良く、従来にない風合いのカーペットを得ることができる本発明に到達した。上記目的を達成するために、本発明は以下の手段を提供する。
［１］単繊維繊度が１〜１０デシテックス、単繊維の異形度が１．２〜３．５、捲縮伸長率が５．０〜３５％のマルチフィラメントからなる無撚もしくは有撚の繊維糸条で編地を作成する工程と、該編地を熱セットする工程と、該編地を熱セット後に解編する工程とを包含することを特徴とするカーペット用糸の製造方法。
【０００９】
［２］前記編地を熱セットする時、無緊張状態で熱セットすることを特徴とする前項１記載のカーペット用糸の製造方法。
【００１０】
［３］前項１または２の項に記載の製造方法で製造されたカーペット用糸。
【００１１】
［４］前記マルチフィラメントが熱可塑性樹脂繊維からなり、総繊度が６００〜３５００デシテックス、撚数が４０〜１５０回／ｍあることを特徴とする前項３に記載のカーペット用糸
【００１２】
［５］前項３または４に記載のカーペット用糸をパイル糸として少なくとも一部または全てに用いて構成されたカーペット
【００１３】
［６］前項３または４に記載のカーペット用糸をパイル糸として用いて構成されたカットパイルである前項５に記載のカーペット。
【００１４】
［７］前項３または４に記載のカーペット用糸をパイル糸として用いて構成されたカーペットであって、パイルが捲縮による屈曲と、編地の熱セットによる屈曲を形成していることを特徴とする前項５又は６に記載のカーペット。
【００１５】
［８］前記編地の熱セットによる屈曲が、１パイルに一回以上屈曲していることを特徴とする前項７に記載のカーペット。
【発明の効果】
【００１６】
［１］の発明では、無撚もしくは有撚の繊維糸条で編地を作成する工程と、該編地を熱セットする工程と、該編地を熱セット後に解編する工程とからカーペット用糸が製造されるので、編み上げた形に糸が熱セットされているため、解編するとカールされたような屈曲した糸形状の糸が得られる。また、単繊維繊度が１〜１０デシテックス、単繊維の異形度が１．２〜３．５、捲縮伸長率が５．０〜３５％のマルチフィラメントからなるので繊度が細く、異形度のあるフィラメントからなるので、カーペットとした場合に柔らかく、品位のある風合いで、カバーリング性の良いカーペットとなることができる。
【００１７】
［２］の発明では、編地を熱セットする時、無緊張状態で熱セットするので、緊張状態で熱セットするよりもボリューム感あるカバーリング性の良いカーペット用糸を得ることができる。
【００１８】
［３］の発明では、カールされたような屈曲した糸形状で、柔らかく、ボリューム感あるカーペット用糸が提供される。
【００１９】
［４］の発明では、前記マルチフィラメントが熱可塑性樹脂繊維からなり、総繊度が６００〜３５００デシテックス、撚数が４０〜１５０回／ｍあるので、解編時にもカールされたような屈曲が残り、熱セットされてもパイル糸としてカバーリング性がよく、カーペットとなった時、適度に解撚する柔らなカーペット用糸が提供される。
【００２０】
［５］の発明では、前項３〜５に記載のカーペット用糸をパイル糸として少なくとも一部または全てに用いて構成されているので十分な捲縮を備え、カールされた糸形状を保ったままの柔らかい風合いのカーペットを得ることができる。
【００２１】
［６］の発明では、カットパイルのカーペットであるため、ループパイルの場合よりもカールされた糸形状の特徴を表現しやすく、プードル犬の体毛のようにカールされた屈曲のある糸形状を保ったままの柔らかい風合いのカーペットを得ることができる。また、パイルの先端が適度に解撚して開き、しかも屈曲していることから、カバーリング性のよい柔らかい風合いのカーペットを得ることができる。
【００２２】
［７］の発明では、パイルが図１に示すように、捲縮による屈曲と、編地の熱セットによる屈曲をの二つの屈曲を形成しているので、カバーリング性のよい柔らかい風合いのカーペットを得ることができる。
【００２３】
［８］の発明では、編地の熱セットによる屈曲が、１パイルに一回以上屈曲しているのでカバーリング性が向上した柔らかい風合いのカーペットを得ることができる。
【発明を実施するための最良の形態】
【００２４】
以下、この発明に係るカーペット用糸の製造方法について説明する。異形断面を有する捲縮糸は、基本的に公知の溶融紡糸、冷却、給油、延伸、捲縮の各工程からなる通常の方法によって製造され、溶融吐出する際の口金の吐出口の形状と吐出量、引き取り速度などの紡糸条件を目的に合わして調整することによって得られる。まず、本発明のカーペット用糸を得るために、単繊維繊度が１〜１０デシテックス、単繊維の異形度が１．２〜３．５、捲縮伸長率が５．０〜３５％となるように紡糸条件を設定しフィラメント糸を得る。つぎにこのフィラメント糸を４０〜１５０回／ｍで撚り合わせて、総繊度が６００〜３５００デシテックスの繊維糸条を得、その後丸編機にて編み上げ、テンションを掛けずに無緊張状態で熱セットし、冷却後ワインダーにて糸端を引出しながら解編してカーペット用糸を巻き取る。
【００２５】
前記カーペット用糸の単繊維繊度は１〜１０デシテックスが好ましく、１デシテックスを下回ると製糸性が悪く、カーペットとしての腰がなくなり、パイルが柔らかくなり過ぎるので好ましくない。また１０デシテックスを超えると硬い風合いのカーペットとなるので好ましくない。マルチフィラメントは熱可塑性樹脂繊維からなり、特に限定されるものではないが、ポリエステル繊維、ナイロン繊維、アクリル繊維等が家庭用カーペットとして好ましく使用される。
【００２６】
前記異形断面を有するカーペット用糸の単繊維断面の異形度は、１．２〜３．５が好ましい。１．２を下回るとカーペット用糸として品位の良い糸とならないので好ましくない。また３．５を超えると紡糸中に糸切れや毛羽が発生しやすくなるので好ましくない。より好ましい異形度は１．５〜３．０がよい。本発明において異形度とは、繊維断面の外接円直径（Ｂ）と内接円直径（Ａ）の比Ｂ／Ａから算出する。
【００２７】
前記カーペット用糸の捲縮伸長率は５．０〜３５％が好ましい。５．０％を下回ると捲縮発現が不足しカバーリング性が不足し、柔らかな風合いが得られなくなるので好ましくない。また３５％を超えると捲縮発現が大きく単繊維の先端の屈曲が著しく、風合いが硬くなりカーペットとしての品位のないフェルト調のものとなるので好ましくない。
【００２８】
本発明における捲縮伸長率とは、無荷重状態で３０分間沸騰水で浸漬処理した後、平衡水分率まで乾燥し、次式により算出する値で、捲縮発現の程度を示す指標である。
捲縮伸長率（％）＝［（Ｌ２−Ｌ１）／Ｌ２］×１００  ここでＬ１は試料糸に２ｍｇ／ｄｔｅｘの初期荷重をかけ３０秒経過後に試料長５０ｃｍ（Ｌ１）に印を入れ、次いで同試料に１００ｍｇ／ｄｔｅｘの荷重をかけて３０秒経過後に伸びた試料長（Ｌ２）を測定し捲縮伸長率（％）を求める。
【００２９】
前記カーペット用糸の総繊度は６００〜３５００デシテックスであることが好ましい。６００デシテックスを下回るとカーペットとしての腰がなく品格のないものとなる。また、３５００デシテックスを超えるとカールされた糸形状が得にくく柔らかな風合いが得られなくなるので好ましくない。
【００３０】
本発明のカーペット用糸の撚数は、４０〜１５０回／ｍであるのが好ましい。撚りは、編み立ておよび解編等の工程通過性をよくするためにおこなうが１５０回／ｍを超えると、カーペットのパイルとなった時にカバーリング性が劣り好ましくない。また、４０回／ｍを下回る撚数では工程通過性が悪くなり好ましくない。
【００３１】
次にこのカーペット用糸を使って丸編機で編地を作り、そのまま無緊張状態でネットに入れ、真空スチームセッターに投入して熱セットする。この熱セット機は、乾熱式、湿熱式等特に限定されるものではない。また、熱セット温度は７５〜１４０℃が好ましく、セット時間は１〜２時間程度必要である。
【００３２】
本発明における無緊張状態で熱セットするというのは、前述の丸編機で編地を作り、いったん巻き取った後に熱セット機に投入するのではなく、丸編機で編まれた直後の編地をそのまま張力を加えずにネットに入れてから熱セット機に入れ、セット温度で一定時間経過させることをいい、このあと一旦巻きとってから解編機を使って糸に戻してもよいし、巻き取らずにそのままワインダー等で解編してもよい。無緊張状態で熱セットするのと緊張状態で熱セットするのでは、糸のふくらみ方に差が生じカーペットとなった時に、カバーリング性に差が見られる。
【００３３】
このようにして作成したカーペット用糸を、パイル糸として用い、タフティング機によってカーペット生機を作成し、続いて公知の方法によってバッキング加工しカーペットとするものである。本発明のカーペットのパイル高さは目的に応じて適宜設定すれば良いが、ハイカットローループのような柄カーペットの場合パイル高さは５ｍｍ〜３０ｍｍ、好ましくは５ｍｍ〜２５ｍｍの範囲が、カール状の柔らかいな風合いの柄カーペットを得るにはよい。プレーンカットカーペットの場合のパイル高さは８ｍｍ〜３０ｍｍ、より好ましくは１２ｍｍ〜２５ｍｍの範囲がよい。
【実施例】
【００３４】
以下、実施例によって本発明をより詳しく説明する。上述の説明中、および以下に述べる実施例における各物性は下記の方法で測定した値である。
［総繊度］ＪＩＳ  Ｌ１０９０により測定した。
［単繊維繊度］総繊度を単繊維数で除して求める。
［カーペットのタッチ感］素手による触感によった官能評価で、カーペットの柔らかさ、肌触りを相対的に下記のような基準で評価した。
◎極めて柔らかく、肌触りがよい。
○柔らかく、肌触りがよい。
△やや柔らかさと肌触りに劣る。
×柔らかさと肌触りに劣る。
［製糸性］紡糸時の糸切れの回数から相対的に下記のような基準で評価した。
◎糸切れが発生しない。
○糸切れがほとんど発生しない。
△糸切れがやや発生しする。
×糸切れが頻発する。
［カバーリング性］カーペットを真上から目視し基布の見え方から相対的に下記のような基準で評価した。
◎基布が全く見えない。
○基布がほとんど見えない。
△基布が見えるが、パイルを手で触れると見えなくなる。
×基布がよく見える。パイルを手で触れても見える。
［カーペットの総合評価］家庭用カーペットとしての適合性を相対的に下記のような基準で評価した。
◎極めて適合性良好。
○適合性良好。
△適合性にやや劣る。
×適合性不良。
【００３５】
＜実施例１＞
総繊度は２８００デシテックス（１４００ｄｔｅｘ／２ｐ、撚り数６０回／ｍ）、単繊維繊度が２．５デシテックス、単繊維の断面形状をトライローバルとし異形度が１．５、捲縮伸長率が２５．０％の原着ポリエステルマルチフィラメント糸を２．５ゲージの丸編機で編地を作成し、そのままネットに入れ、真空スチームセット機に無緊張状態で投入し１３０℃、９０分間経過後取り出し冷却してから、ワインダーで解編した。得られた糸には屈曲が形成され、伸縮性に優れた糸であった。この糸を５／３２インチゲージカットのタフティング機に仕掛け、基布としてポリエステルスパンボンド不織布（目付１００ｇ／ｍ２）を用い、ステッチ６．０／インチ、パイル長１８ｍｍのカーペット表皮を作成し、バッキング加工を施してカーペットとした。加工性には問題なく、得られたカーペットの表面のタッチ感は非常に柔らかく、風合いはカールされた糸形状を保ったままの凹凸感に富んだランダム風合いとなり、カバーリング性も良好なものであった。
【００３６】
＜実施例２＞
次に、単繊維の異形度が２．０、総繊度は６００（３００ｄｔｅｘ／２ｐ、撚り数５０回／ｍ）、ステッチ８．０／インチとした以外は実施例１と同様にしたところ実施例１と同様にタッチ感は柔らかく、カールされた糸形状を保ったままランダム方向にパイルが倒れ、カバーリング性にはやや劣るものの、凹凸感に富んだ風合いとなり良好なものであった。
【００３７】
＜実施例３＞
スチームセット機に緊張状態で投入した以外は実施例１と同様にしたところ、パイル糸のふくらみはやや劣るものの、また趣のかわった風合いとなり、タッチ感も柔らかく良好なものであった。
【００３８】
＜比較例１＞
次に、実施例１においてスチームセット機に通さずに解編した糸を使用した以外は実施例１と同様にしたところ、カールされた糸形状がバッキング加工を行なった時にとれ、タッチ感は柔らかいものの、プードル犬の体毛を触るような感覚は無く、単なる柔らかい風合いのカーペットとなってしまった。
【００３９】
＜比較例２＞
実施例１において、総繊度は９００デシテックス（４５０ｄｔｅｘ／２ｐ、撚り数６０回／ｍ）、単繊維繊度が０．８デシテックス、とした以外は実施例１と同様にしたところ、カールされた糸形状を保ったままの、柔らかな風合いのカーペットが得られたが、製糸性が悪く採用されなかった。
【００４０】
＜比較例３＞
実施例１において、単繊維の異形度を４．５とした以外は実施例１と同様にしたところ、比較例２と同様に製糸性が悪く採用されなかった。
【００４１】
＜比較例４＞
実施例１において、捲縮付与時の熱処理を強化し捲縮伸長率を３８．０％とした以外は実施例１と同様にしたところ、バッキング工程で捲縮が大きく発現し、フェルトのような風合いになってしまった。
【００４２】
このようにして得られたカーペットの「タッチ感」「製糸性」「カバーリング性」「総合評価」について評価した結果を表１に示す。
【表１】
2006026131.tif 000003
【図面の簡単な説明】
【００４３】
【図１】この発明のカーペットの一例を示す概略図である
【符号の説明】
【００４４】
１…カーペット
２…パイル糸
３…基布
４…バッキング材
【図１】
2006026131.tif 000004